ДИСПЕРСИИ ВИНИЛАЦЕТАТ-ЭТИЛОВЫХ СОПОЛИМЕРОВ И МАТЕРИАЛ ТЕКСТИЛЬНОГО ПОЛОТНА, ОБРАЗОВАННЫЙ ИМИ

w
1. Дисперсия винилацетат-этиленового сополимера, полученная из 60-99 мас.% винилацетата, 1-4 мас.% этилена, где сополимер характеризуется температурой стеклования в диапазоне от 15 до 32°С, средним диаметром частиц d в диапазоне от 50 до 500 нм и стабилизируется при использовании, по меньшей мере, 1 мас.% эмульгаторов и 0-2 мас.% защитных коллоидов, где в случае использования стабилизирующих систем из эмульгаторов и защитных коллоидов количество эмульгатора, по меньшей мере двукратно, превышает количество защитного коллоида.
2. Дисперсия винилацетат-этиленового сополимера по п.1, отличающаяся тем, что сополимер винилового сложного эфира и этилена получают из вплоть до 30 мас.% других мономеров, сополимеризуемых с винилацетатом и этиленом.
3. Дисперсия винилацетат-этиленового сополимера по п.1, отличающаяся тем, что ее вязкость находится в диапазоне от 400 до 4000 мПа·с согласно измерению при 25°С при использовании вискозиметра Брукфильда.
4. Дисперсия винилацетат-этиленового сополимера по п.1, отличающаяся тем, что упомянутый винилацетат-этиленовый сополимер характеризуется уровнем содержания этилена в диапазоне от 1 до 3 мас.%.
5. Дисперсия винилацетат-этиленового сополимера по п.1, отличающаяся тем, что температуры стеклования упомянутого винилацетат-этиленового сополимера находятся в диапазоне от 20 до 30°С.
6. Дисперсия винилацетат-этиленового сополимера по п.1, отличающаяся тем, что ее получили в результате проведения полимеризации в отсутствие защитного коллоида.
7. Дисперсия винилацетат-этиленового сополимера по п.2, отличающаяся тем, что упомянутые другие мономеры, сополимеризуемые с винилацетатом и этиленом, выбирают из группы этиленненасыщенных кислот или их солей, при этом этиленненасыщенные мономеры имеют, по меньшей мере, одну группу амида, эпокси, гидрокси, N-метилола, триалкоксисилана или карбонила, или из комбинаций из любых двух и более мономеров из данной группы.
8. Дисперсия винилацетат-этиленового сополимера по п.2, отличающаяся тем, что упомянутые другие мономеры, сополимеризуемые с винилацетатом и этиленом, выбирают из группы виниловых сложных эфиров, отличных от винилацетата, альфа-олефинов, отличных от этилена, винил-ароматических соединений, сложных эфиров этиленненасыщенных монокарбоновых кислот или сложных диэфиров этиленненасыщенных дикарбоновых кислот.
9. Дисперсия винилацетат-этиленового сополимера по п.1, отличающаяся тем, что упомянутые эмульгаторы не включают каких-либо алкилфенилэтоксилатов.
10. Текстильное полотно, обработанное дисперсией винилацетат-этиленового сополимера по любому из пп.1-9.
11. Текстильное полотно по п.10, отличающееся тем, что оно имеет форму тканых ковров или ворсового ковра, на которые наносят покрытие и которые частично импрегнируют при использовании упомянутой дисперсии сополимера винилового сложного эфира и этилена на стороне, противоположной стороне хождения.
2
12. Текстильное полотно по п.11, отличающееся тем, что упомянутое текстильное полотно характеризуется величиной массы, приходящейся на единицу площади, в диапазоне от 1000 до 3000 г/м.
13. Текстильное полотно по п.10, отличающееся тем, что оно имеет форму ковра, который в результате клеевого связывания скрепляют с вторичной основой на стороне, противоположной стороне хождения, где скрепление между двумя слоями осуществляют с использованием упомянутой дисперсии сополимера винилового сложного эфира и этилена.
14. Текстильное полотно по п.10, отличающееся тем, что оно имеет форму ковра, в котором текстильное полотно на основе тяжелого нетканого материала импрегнируют упомянутой дисперсией сополимера винилового сложного эфира и этилена.
2
15. Текстильное полотно по п.14, отличающееся тем, что упомянутый нетканый материал характеризуется величиной массы, приходящейся на единицу площади, в диапазоне от 200 до 600 г/м.
16. Текстильное полотно по п.10, отличающееся тем, что оно представлено в форме ленты, в котором текстильное полотно импрегнируют упомянутой дисперсией винилацетат-этиленового сополимера.
2
17. Текстильное полотно по п.16, отличающееся тем, что упомянутое текстильное полотно характеризуется величиной массы, приходящейся на единицу площади, в диапазоне от 500 до 3000 г/м.
18. Текстильное полотно по п.10, отличающееся тем, что оно включает, по меньшей мере, одно текстильное полотно, выбираемое из группы нетканых материалов, тканых материалов, уложенных сеток, трикотажа и ворсовых тканей.
19. Текстильное полотно по п.18, отличающееся тем, что на упомянутую ворсовую ткань наносят покрытие и ее частично импрегнируют при использовании упомянутой дисперсии винилацетат-этиленового сополимера на стороне, противоположной ворсу.
20. Применение дисперсии винилацетат-этиленового сополимера по п.1 для импрегнирования текстильных полотен и/или нанесения на них покрытий.
21. Применение по п.20, отличающееся тем, что упомянутые текстильные полотна используют для получения напольных покрытий или лент.